СПОСОБ ПОЛУЧЕНИЯ ИЗДЕЛИЯ ИЗ ПОЛИМЕРА И ПОЛУЧЕННОЕ ИЗДЕЛИЕ

1. Способ получения изделия из полимера, включающий комбинацию стадий:
получение раствора полимера путем смешивания первого соединения, содержащего карбодиимидные группы, со вторым соединением, содержащим карбоксилированные группы;
предварительное нанесение на формирователь предварительного покрытия, где предварительное покрытие содержит по меньшей мере поверхностно-активное вещество, антиадгезив и ионный раствор;
нанесение раствора полимера на формирователь, где стадию нанесения осуществляют в течение 2 часов после получения раствора полимера;
отверждение раствора полимера; и
снятие изделия из полимера с формирователя.
2. Способ по п. 1, где стадия нанесения раствора полимера на формирователь включает погружение формирователя в раствор полимера.
3. Способ по п. 1, где раствор полимера дополнительно содержит деминерализованную воду.
4. Способ по п. 1, где стадию получения раствора полимера осуществляют без использования серы, оксида цинка и/или ускорителя.
5. Способ по п. 1, где стадию нанесения осуществляют в течение 1 часа после получения раствора полимера.
6. Способ по п. 5, где стадию нанесения осуществляют в течение 30 минут после получения раствора полимера.
7. Способ по п. 1, где стадия отверждения длится от 8 до 20 минут.
8. Способ по п. 7, где стадия отверждения длится от 12 до 16 минут.
9. Способ по п. 1, где на стадии отверждения отверждают раствор полимера с образованием твердого карбоксилированного нитрильного латекса, и дополнительно включающий стадию выщелачивания латекса в течение 50-120 секунд после стадии отверждения.
10. Способ по п. 9, где стадию выщелачивания латекса осуществляют в течение 50-70 секунд после стадии отверждения.
11. Способ по п. 1, где стадию отверждения осуществляют при температуре 80-90°С.
12. Продукт, полученный способом по любому из пп. 1-11.
13. Изделие из полимера, полученное из твердого карбоксилированного нитрильного латекса, содержащее комбинацию:
первого соединения, содержащего карбодиимидные группы, второго соединения, содержащего карбоксилированные группы;
pH-регулятора, состоящего из гидроксида аммония;
где латекс является свободным от любых сшивающих агентов, содержащих серу, оксид цинка, стеариновую кислоту, и ускорителя.
14. Изделие из полимера по п. 13, где ускоритель содержит карбаматы, тиазолы, тиурамы, тиомочевины, сульфенамиды, ксантогенаты, гуанидины, и их производные.
15. Изделие из полимера по п. 13, где латекс дополнительно содержит по меньшей мере один пигмент.
16. Изделие из полимера по п. 13, где латекс дополнительно содержит антиоксидант и антиозонант.
17. Изделие из полимера по п. 13, где изделие из полимера является тонкостенным изделием, имеющим толщину от 0,03 мм до 0,33 мм.